(57)【要約】  ポリオレフィン組成物の少なくとも1層からなるかまたはポリオレフィン組成物の少なくとも1層を含むヒートシール可能なポリオレフィンフィルムであって、(重量パーセントで)：  (A)  (A1)  結晶オレフィンポリマー画分3重量%〜30重量%と；      (Aπ)   場合によっては、ジエン0.5重量％〜5重量％を含有し、50重量%より高い、室温でキシレンへの溶解度を有する式H2C=CHR[式中、Rは、HまたはC2-C10直鎖または分岐アルキルである]で表わされる少なくとも1つのα-オレフィン12〜88重量%とプロピレンまたはエチレンの少なくとも1つの弾性コポリマーを含むエラストマー画分70重量％〜97重量％とを含む不均一相ポリオレフィン組成物20重量％〜80重量％；および、  (B)  少なくとも1つの充填剤20重量％〜80重量％を含むフィルム。【特許請求の範囲】
【請求項１】
ポリオレフィン組成物(I)の少なくとも1層からなるかまたはポリオレフィン組成物(I)の少なくとも1層を含むヒートシール可能なポリオレフィンフィルムであって、
(重量パーセントで)：
(A)  (AI)  (i)  10重量%より低い、室温でキシレンへの溶解度を有するプロピレンホモポリマー；  (ii)  15重量%より低い、室温でキシレンへの溶解度を有するプロピレンの少なくとも85重量%を含有する式：H2C=CHR[式中、Rは、HまたはC2-C10直鎖または分岐アルキルである]で表わされる少なくとも1種のα-オレフィンとプロピレンとのコポリマー；  (iii)  (i)および(ii)の混合物から選択される結晶ポリマー画分3重量%〜30重量%と；
(AII)   場合によっては、ジエン0.5重量％〜5重量％を含有し、50重量%より高い、室温でキシレンへの溶解度を有する式H2C=CHR[式中、Rは、HまたはC2-C10直鎖または分岐アルキルである]で表わされる少なくとも1種のα-オレフィン12重量%〜88重量%とプロピレンまたはエチレンの少なくとも1種の弾性コポリマーを含むエラストマー画分70重量％〜97重量％と；
を含む不均一相ポリオレフィン組成物20重量％〜80重量％；および、
(B)  少なくとも1種の充填剤20重量％〜80重量％；
を含むフィルム。
【請求項２】
ポリオレフィン組成物(I)が、メルトフローレート(230℃/2.16kg)値0.1〜10g/10分を有する、請求項1に記載のフィルム。
【請求項３】
成分(B)が、無機充填剤である、請求項1に記載のフィルム。
【請求項４】
成分(B)が、タルク、カオリン、粘土、無水もしくは水和された酸化物および金属塩から選択される充填剤である、請求項1に記載のフィルム。
【請求項５】
成分(B)が、CaCO3である、請求項1に記載のフィルム。
【請求項６】
構造A/BタイプまたはA/B/Aタイプ[式中、Aは、請求項1で定義したポリオレフィン組成物(I)からなるかまたは請求項1で定義したポリオレフィン組成物を含むヒートシール可能な層である]を有し、Bが支持体層である、請求項1に記載のフィルム。
【請求項７】
請求項1に記載のフィルムの包装のための使用。
【発明の詳細な説明】
【技術分野】
【０００１】
本発明は、ヒートシール可能なポリオレフィンフィルムに関する。
【０００２】
この種のポリオレフィンフィルムは、包装分野、特に食品包装分野で広範に使用されているのみならず、非食料品生産物を包装するためおよび非包装製品を製造するためにも広範に使用されている。
【０００３】
包装の例は、衛生品、繊維製品、雑誌、郵便物フィルムの主要な包装；副次的な軽食包装(secondary collation packaging)、収縮包装フィルム；および、スリーブ、延伸包装フィルム；ならびに、種々のタイプの物品、例えば、バッグ、ポーチまたはサッシェ、真空成形ブリスターのような種々の製品を、分割する(portionating)ためのスリーブ、製袋充填(form-fill-seal)包装フィルムである。
【０００４】
製袋充填用途の例は、ピートおよび泥炭、薬品、プラスチック樹脂、無機製品、食糧生産物、小さなサイズの固形物品の包装である。
上記用途および概して包装のためのプラスチックフィルムの使用を含めその全ての用途は、概括的な定義“柔軟なプラスチック包装”に含まれる。
【０００５】
非包装物品は、例えば、合成衣類品；もしくは、医学および手術用フィルム；柔軟な搬送パイプ、単離用の膜ならびに土壌、建物および建造物用途における防護用に成形されたフィルム；不織布膜に積層されたフィルムである。
【０００６】
フィルムは、熱および圧力を印加することによってそれ自体またはその他の材料に容易にシールすることのできる少なくとも1種のポリオレフィン層(ヒートシール可能な層)の存在を特徴とする。
【０００７】
シールの特徴、とりわけ、シール強度は、シール層を構成するオレフィンポリマーの選択および相対的な量によって決定される。
とりわけ、EP0556815；EP0560326；EP0674991；WO00/11076およびWO03/031514には、プロピレンのランダムコポリマーの使用に基づく種々の技術的解決が記載されている。
【０００８】
他方、プロピレン結晶ポリマーとエラストマーオレフィンコポリマーとの不均一相混合物からなるポリマー製品は、典型的には、逐次立体特異的重合によって得られ、ポリプロピレン工業界にてその地位を確固たるものとしている。これらの製品は、弾性と機械的抵抗との満足する妥協によって成立し、熱可塑性プラスチック材料について通常使用される装置および方法を使用することによって製造物品に容易に変換することができる。とりわけ、EP0477662に開示されているように、このようなポリマー製品は、破断時の伸びおよびElmendorf引裂特性が改良され良好な光学特性を有するフィルムを製造するために使用することができる。しかし、これら製品のヒートシール特性は、工業的実施に使用されるシール温度すなわち約95℃〜約110℃の典型的な範囲にて、シール強度がとりわけ高くなく、また、ヒートシールされる包装フィルムに使用するのに不均一相組成物が粘着性となり過ぎるので、満足するものではない。
【０００９】
さて、驚くべきことに、特異な種類の不均一相組成物に比較的高い量の充填剤を添加することによって、前記粘着性の問題が生ずることなく、かくして達成されるシール強度は、工業的な使用に十分なほど高いことが見出された。
【００１０】
したがって、本発明の目的は、ポリオレフィン組成物(I)の少なくとも1層からなるかまたはポリオレフィン組成物(I)の少なくとも1層を含むヒートシール可能なポリオレフィンフィルムであって、
(重量パーセントで)：
(A)  (AI)  (i)   10重量%より低い、室温でキシレンへの溶解度を有するプロピレンホモポリマー；  (ii)  15重量%より低い、室温でキシレンへの溶解度を有するプロピレンの少なくとも85重量%を含有する式：H2C=CHR[式中、Rは、HまたはC2-C10直鎖または分岐アルキルである]で表わされる少なくとも1種のα-オレフィンとプロピレンとのコポリマー；  (iii)  (i)および(ii)の混合物から選択される結晶ポリマー画分3重量%〜30重量%、好ましくは、5重量%〜25重量%と；
(AII)   場合によっては、ジエン0.5重量％〜5重量％を含有し、50重量%より高い、室温でキシレンへの溶解度を有する式H2C=CHR[式中、Rは、HまたはC2-C10直鎖または分岐アルキルである]で表わされる少なくとも1種の(異なる)α-オレフィン12重量%〜88重量%、好ましくは、15重量%〜75重量%とプロピレンまたはエチレンの少なくとも1種の弾性コポリマーを含むエラストマー画分70重量％〜97重量％、好ましくは、75重量%〜95重量%と；
を含む不均一相ポリオレフィン組成物20重量％〜80重量％、好ましくは、20重量%〜70重量%、さらに好ましくは、30重量%〜60重量%；および、
(B)  少なくとも1種の充填剤20重量％〜80重量％、好ましくは、30重量%〜80重量%、さらに好ましくは、40重量%〜70重量%を含むフィルムを提供することである。
【００１１】
“室温”とは、本明細書にて、約23℃の温度を意味する。
“弾性”とは、本明細書にて、50重量%より高い、室温でのキシレンへの溶解度を有する低結晶性または非晶質性を有するポリマーを意味する。
【００１２】
好ましくは、(AII)のキシレン溶解性の画分の固有粘度は、2.0〜6.5dl/g、さらに好ましくは、3〜6.5dl/gである。
前記不均一相組成物(A)についてのメルトフローレート(230℃/2.16kg)値は、好ましくは、0.1〜15g/10分の範囲であり、他方、成分(A)および(B)を含むポリオレフィン組成物(I)については、それは、好ましくは、0.1〜10g/10分の範囲である。
【００１３】
プロピレン(ii)のコポリマーは、好ましくは、プロピレン少なくとも90重量%を含有し、好ましくは、10重量%より低い、なおさらに好ましくは、8%より低い、室温でキシレンへの溶解度を有する。前記アルファ-オレフィンは、好ましくは、エチレン、ブテン-1、ペンテン-1、4-メチルペンテン、ヘキセン-1、オクテン-1またはそれらの組み合わせであり、なおさらに好ましくは、プロピレン(ii)のコポリマーは、プロピレンとエチレンとのコポリマーである。
【００１４】
不均一相組成物(A)のエラストマー画分(AII)は、好ましくは、アルファ-オレフィン20重量%〜40重量%を含有し、その具体的な例は、(ii)コポリマーとの関連にて上記示し、80重量%より高い、室温でキシレンへの溶解度を有し、キシレン溶解性画分の固有粘度は、好ましくは、4.0〜5.5dl/gの範囲である。
【００１５】
本発明の好ましい実施態様に従えば、エラストマー画分(AII)は、第1の弾性コポリマー(1)および第2の弾性コポリマー(2)を含む。
さらに好ましくは、前記エラストマー画分は、
(1)  場合によっては、ジエン0.5重量％〜5重量％を含有する、式：H2C=CHR[式中、Rは、HまたはC2-C10直鎖または分岐アルキルである]で表わされる少なくとも1種のアルファ-オレフィンとプロピレンとの第1の弾性コポリマーであり、前記第1の弾性コポリマーがアルファ-オレフィン15重量%〜32重量%、好ましくは、アルファ-オレフィン20重量%〜30重量%を含有し、50重量%より高い、室温でキシレンへの溶解度を有し、キシレン溶解性の画分の固有粘度が3.0〜5.0dl/gの範囲である第1の弾性コポリマー；
(2)  場合によっては、ジエン0.5重量％〜5重量％を含有する、式：H2C=CHR[式中、Rは、HまたはC2-C10直鎖または分岐アルキルである]で表わされる少なくとも1種のアルファ-オレフィンとプロピレンとの第2の弾性コポリマーであり、前記第2の弾性コポリマーが、アルファ-オレフィン32重量%より多く、45重量%まで、好ましくは、35重量%〜40重量%を含有し、80重量%より高い、室温でキシレンへの溶解度を有し、キシレン溶解性画分の固有粘度が4.0〜6.5dl/gの範囲である第2の弾性コポリマーを含み、(1)/(2)の重量比が、1：5〜5：1の範囲、好ましくは、1：2〜4：1の範囲、さらに好ましくは、1：1〜2：1の範囲である。
【００１６】
第1の弾性コポリマー(1)は、好ましくは、エチレン、ブテン-1、ヘキセン-1およびオクテン-1から選択される少なくとも1種のアルファ-オレフィンのプロピレンとのコポリマーであり；なおさらに好ましくは、前記アルファ-オレフィンは、エチレンである。第1の弾性コポリマー(1)は、50重量％より高い、好ましくは、70重量％より高い、なおさらに好ましくは、80重量％より高い、室温でのキシレン中への溶解度を有し；キシレン溶解性画分の固有粘度は、3.0〜5.0dl/gの範囲、さらに好ましくは、3.5〜4.5dl/gの範囲、なおさらに好ましくは、3.8〜4.3dl/gの範囲である。
【００１７】
第2の弾性コポリマー(2)は、好ましくは、エチレン、ブテン-1、ヘキセン-1およびオクテン-1から選択される少なくとも1種のアルファ-オレフィンとプロピレンとのコポリマーであり；なおさらに好ましくは、前記アルファ-オレフィンは、エチレンである。第2の弾性コポリマー(2)は、80重量%より高い、好ましくは、85重量%より高い、室温でキシレンへの溶解度を有し、キシレン溶解性画分の固有粘度は、4.0〜6.5dl/gの範囲、好ましくは、4.5〜6.0dl/gの範囲、さらに好ましくは、5.0〜5.7dl/gの範囲である。
【００１８】
プロピレンおよびエチレンもしくはもう1つのアルファ-オレフィンまたはこれらの組み合わせのエラストマー画分(AII)を形成するための共重合は、共役または共役でないジエン、例えば、ブタジエン、1,4-ヘキサジエン、1,5-ヘキサジエンおよびエチリデン-ノルボルネン-1の存在で生ずる。ジエンは、存在する時、画分(AII)の重量に関して、0.5重量%〜5重量%の量、含有される。
【００１９】
不均一相ポリオレフィン組成物(A)は、弾性コポリマー(AII)の重合におけるこのような配列の部分形成により、ポリオレフィン配列から、好ましくは、ポリエチレン配列から、誘導される結晶度(cristallinity)を提供することができる。この結晶度は、示差走査熱量計(DSC)分析によってポリアルファ-オレフィン配列から誘導される溶融熱(例えば、PEエンタルピー)を測定することによって検出することができ；DSCにて、組成物は、少なくとも結晶PE相、すなわち、結晶タイプの(CH2)nに帰する少なくとも1つの溶融ピークを提供することができる。好ましくは、ピークの溶融熱は、130℃未満を示し、3J/gより大きいポリエチレン配列に帰することが可能である。
【００２０】
本発明のフィルムに使用される不均一相ポリマー組成物(A)は、好ましくは、高立体特異性Ziegler-Natta触媒を使用し、2以上の工程で逐次重合を通して製造される。成分(AI)は、好ましくは、重合の第1工程の間に形成し、他方、成分(AII)は、成分(AI)の存在で続く重合工程の間に形成する。特に、Tiに結合した少なくとも1つのハロゲン原子を有するチタン化合物および塩化マグネシウムに支持された電子供与体化合物(内部供与体)を含有する固形成分の反応生成物をAl-トリアルキル化合物および電子供与体(外部供与体)とともに含む触媒を使用することが可能である。使用される好ましいチタン化合物は、TiCl4である。内部供与体は、好ましくは、エーテル類、ケトン類、ラクトン類、N、Pおよび/またはS原子を含有する化合物、および、モノ-およびジカルボン酸のエステル類である。
【００２１】
特に適した電子供与体化合物は、フタル酸エステル類、例えば、ジイソブチル、ジオクチル、ジフェニルおよびベンジルブチルフタレートである。
公開されたヨーロッパ特許出願361493および728769に開示されているように、特に適したその他の電子供与体は、1,3-ジエーテル類である。
【００２２】
外部供与体は、好ましくは、1つ以上のOR基[式中、Rは、炭化水素基である]を含有するケイ素化合物から選択される。先に記載した前記1,3-ジエーテル類も、また、使用するのに有益でありうる。内部供与体がこれらジエーテル類の1つである場合、外部供与体は、省くことができる。具体的な例は、ジフェニルジメトキシシラン、ジシクロヘキシルジメトキシシラン、メチルt-ブチルジメトキシシラン、ジイソプロピルジメトキシシランおよびフェニルトリエトキシシランである。
【００２３】
重合工程は、液相、ガス相または液体-ガス相にて生じさせることができる。
好ましくは、ポリマー画分(AI)の重合は、 (例えば、希釈剤として液体プロピレンを使用し)、 液体モノマー中で実施されるのに対し、他方、共重合工程または弾性コポリマー(AII)を製造するために使用される工程は、プロピレンの一部ガス抜き以外は、中間工程なしでガス相で実施される。最も好ましい実施態様に従えば、全ての逐次重合工程は、ガス相で実施される。
【００２４】
上記した不均一相ポリプロピレン組成物を調製するために適した触媒および重合プロセスの例は、EP040333；EP472946およびWO03/011962に記載されている。
前記の量、不均一相組成物(A)に添加される充填剤(B)は、原則的に、当分野公知のあらゆる種類の充填剤のうちから選択することができる。
【００２５】
無機、特に、例えば、タルク、カオリン、粘土、無水もしくは水和された酸化物および金属の塩(特に、Al、Ca、Mg、Ba、Fe、Sb、Ti)様；ブルサイト、CaO、CaCO3、TiO2、Sb2O3、ZnO、Fe2O3、BaSO4、Mg(OH)2、Al(OH)3、Al2O3・3H2O様の無機質充填剤が好ましい。
【００２６】
全ての充填剤は、好ましくは、平均粒子サイズ(径)0.2〜10μm、さらに好ましくは、0.5μm〜5μm、とりわけ、0.52μm〜4μmを有する微細粒子の形で使用される。
本発明の従いフィルムに使用するための充填ポリオレフィン組成物は、ポリマー成分、充填剤、および、場合によっては、当分野の現段階で公知の方法に従いさらなる添加剤を混合することによって調製することができる。例えば、成分は、接線ローター(tangential rotors)(例えば、Banburyミキサー)を有するかまたは相互貫入ローターを有する内部ミキサー内、あるいは、連続ミキサー(例えば、Bussミキサー)もしくは同時連結回転もしくは逆転二軸スクリューミキサー内で混合することができる。
【００２７】
前述したように、本発明に従うヒートシール可能なフィルムは、少なくとも1つのシール層を含む。かくして、それは、単分子層フィルムであってもよいが、好ましくは、それは、多分子層であり、とりわけ、それは、高分子材料、とりわけ、ポリオレフィン材料によって構成されるかまたは高分子材料、とりわけ、ポリオレフィン材料を含む少なくとも1つの支持体層を含む。
【００２８】
支持体層は、R-CH=CH2オレフィン[ここで、Rは、水素原子またはC1-C6アルキル基である]で表わされる、例えば、1-ブテン、1-ヘキセン、1-オクテン、4-メチル-1-ペンテンの1つ以上のポリマーまたはコポリマーによって構成されるかまたはそれらを含むのがよい。
【００２９】
以下のポリマーが特に好ましい：
(1)  アイソタクチックまたは主としてアイソタクチックプロピレンホモポリマー類；
(2)  エチレンおよび/またはC4-C8α-オレフィン類、例えば、例として、1-ブテン、1-ヘキセン、1-オクテン、4-メチル-1-ペンテンとプロピレンとのランダムコポリマーであり、合計コモノマーの含有量が、0.05重量%〜20重量%の範囲であるかまたは前記コポリマーのアイソタクチックまたは主としてアイソタクチックプロピレンホモポリマー類との混合物；
(3)  (a)  プロピレンホモポリマーおよび/または項(2)のコポリマーの1つを含む不均一相コポリマー；および、  (b)  場合によっては、少量のジエン、例えば、ブタジエン、1,4-ヘキサジエン、1,5-ヘキサジエン、エチリデン-1-ノルボルネンを含有するプロピレンおよび/またはC4-C8α-オレフィンとのエチレンのコポリマーを含むエラストマー画分。
【００３０】
好ましくは、(3)におけるジエンの量は、1重量%〜10重量%である。
不均一相コポリマー(3)は、公知の方法に従い、溶融状態の成分を混合することによるかまたは逐次共重合によって製造され、概して、5重量%〜80重量％の範囲の量コポリマー画分(b)を含有する。支持体層に使用可能なその他のオレフィンポリマー類は、HDPE、LDPEおよびLLDPEポリエチレン類である。
【００３１】
支持体層に使用可能なポリオレフィン類とは異なる高分子材料の例は、ポリスチレン類、ポリビニルクロライド類、ポリアミド類、ポリエステル類およびポリカーボネート類である。支持体層およびヒートシール可能な層の両方とも、当分野で一般に使用される添加剤、例えば、安定剤、顔料、充填剤、核剤、スリップ剤、滑剤および帯電防止剤、難燃剤、可塑剤および殺生物剤を含んでもよい。
【００３２】
前記フィルムについての好ましい構造は、A/BタイプおよびA/B/Aタイプの構造であり、Aは、本発明に従うヒートシール可能な層であり、Bは、支持体層である。フィルムの構造とは独立に、BOPPフィルムについて、本発明に従うヒートシール組成物の層の厚さは、好ましくは、1μm〜5μm、さらに好ましくは、1μm〜3μmであり、他方、支持体層の厚さは、好ましくは、15μm〜45μm、さらに好ましくは、15μm〜25μmである。
【００３３】
前記フィルムの総厚さは、好ましくは、10μm〜250μm、さらに好ましくは、12μm〜150μm、最も好ましくは、15〜80μmである。
より厚い厚さを有するフィルム、例えば、注型フィルムについて、本発明に従うヒートシール組成物の層の厚さは、好ましくは、10μｍ〜100μｍ、さらに好ましくは、25μm〜50μmであるのに対し、他方、支持体層の厚さは、好ましくは、80μm〜500μmである。
【００３４】
前記包装フィルムは、当分野周知の方法を使用することによって製造される。
とりわけ、押出法を使用するのがよい。
前記押出法にて、ヒートシール層に使用されるポリマー材料および支持体層に使用されるポリマー材料は、異なる押出機にて溶融され、狭いスリットを介して押出される。
【００３５】
押出された溶融材料は、スリットから引出され、冷却してから巻き取られる。
押出法の具体的な例は、以降に説明する吹込成形フィルム、注型フィルムおよびBOPPプロセスである。
【００３６】
吹込成形フィルム
溶融されたポリマー材料は、環状のスリットを介して押出される。
引き取られる押出物は、チューブ形状を有し、これは、空気により膨張させられて、管状の気泡を形成する。気泡は、冷却され、破壊されてから巻き取られる。
【００３７】
注型フィルム
長く、薄い、矩形形状のスリットを介して、溶融されたポリマー材料を押出す。押出物は、薄いフィルム形状を有する。フィルムは、冷却してから巻き取られる。
【００３８】
BOPP
溶融されたポリマー材料は、狭いスリットを介して連続的に押出される。押出された溶融材料は、スリットから引き出され、冷却され、ついで、再度加熱され、縦方向(MD)と横方向(TD)の両方に延伸される。延伸工程の後、フィルムは、冷却され、ついで、巻き取られる。
【００３９】
以下の実施例は、本発明を例示するものであり、本発明を何等限定するものではない。
以下の分析法は、本出願にて報告する性質を決定するために使用した。
性質：                            方法：
コモノマー含有量(重量%)：        赤外分光法；
メルトフローレート(230℃、2.16kg)：        ASTM D 1238、条件L。
【００４０】
室温でキシレンへの溶解度の決定(重量%)：
攪拌下、2.5gのポリマーを135℃でキシレン250mlに溶解させる。20分後、攪拌下、溶液を25℃まで冷却し、ついで、それを30分間沈降させる。濾紙で沈殿を濾過し；窒素流下、溶液を蒸発させ、恒量となるまで、80℃で減圧下残渣を乾燥させる。室温でキシレンに溶解性のポリマーの重量パーセンテージをついで計算する。室温でキシレンに不溶性のポリマーの重量パーセントがポリマーのアイソタクチック指数と考えられる。この値は、実質的に、沸騰n-ヘキサンでの抽出により決定されるアイソタクチック指数に相当し、これが、定義により、ポリプロピレンのアイソタクチック指数を構成する。
【００４１】
シール強度
-ヒートシール可能なフィルムの製造
溶融温度210〜250℃で一軸スクリューDr. Collinsの吹込成形フィルム押出機に各試験組成物を押出することによって、フィルムを製造する。押出機は、スクリューチップに取り付けた追加のMaddock and Pineapple機素を含め、平滑な供給内径および30mm径の標準LDPEスクリューならびに長さ対径の比25Dを装備する。環状のダイ径は、50mmであり、ダイギャップは、1.2mmである。デユアルフロー冷却リングにより、周囲温度、冷却空気でフィルムを冷却する。スクリュー速度80rpmで、処理量は、約5kg/時である。気泡は、レイフラットされ、フィルム引き取り速度7m/分で巻取られる。気泡壁の厚さ50μmを有する非接着性のフィルムが製造され、この気泡の厚さが最終標品厚さである。粘着フィルムの場合に、気泡壁の厚さは、25μmであり、レイフラット操作により、最終標品厚さ50μmが達成される。平坦なチューブ層の間のフィルムロールにおける粘着は、紙またはHDPEの追加の層を挿入することによって回避される。
【００４２】
-シール強度の決定
各試験のために、隣接層が個々の試験組成物の層となるように、厚さ50μmを有する2つの上記標品を並べて重ねる。重ねた標品は、RDM Scaler，モデルHSE-3マルチシールで横方向にシールする。シール時間は、６バールの圧力で1.2秒である。各シールについて、30℃から出発し、シール温度を高くする。シールされた試料を冷却したまま、標準条件下(23℃、50%相対湿度)で24時間貯蔵する。シールした試料を15mm幅のストリップに切断し、その未シール端をInstron機械に取り付け、それらをグリップ50mm間の初期間隔でけん引速度500mm/分で試験する。引張試験の間に測定される最大力をシール強度と定義する。
【００４３】
作業実施例で使用される製品
成分(A)
HPO-1：(AI)3.3重量%のエチレンを含むプロピレンの結晶コポリマー17重量%；および、(AII)メルトフローレート値約0.5/10分および室温でキシレンへの溶解性画分含有量約80重量%を有するWO03/011962の実施例3で調製したエチレンとプロピレンとのエラストマー画分83重量%を含む不均一相ポリオレフィン組成物。HPO-1組成物についてのその他の性質は：
-  前記プロピレンコポリマー(AI)のキシレン溶解度(室温)=7.5重量%；
-  前記エラストマー画分(AII)の組成物。
エチレン約28重量%と室温でキシレンへの溶解性画分約90重量%を含有するプロピレン/
エチレン画分63.5重量%；および、エチレン約38重量%と室温でキシレンへの溶解性画分約90重量%を含有するプロピレン/エチレン画分63.5重量%
HPO-2：4.3重量%エチレンを含むプロピレンの結晶コポリマー33重量%；および、エチレンとプロピレンのエラストマー画分67重量%を含む不均一相ポリオレフィン組成物。
【００４４】
成分(B)
タルク：平均粒子サイズ約2μmを有する微細粉末の形のHM05タルク。
実施例1および2ならびに比較実施例1〜4
BUSS 70コニーダー(co-kneader)内で、不均一相ポリオレフィン組成物と表1に報告する無機充填剤とをブレンドすることにより、充填ポリオレフィン組成物を得る。コニーダーは、60kg/時の速度、最高(溶融)温度232℃および混合スクリュー回転速度270rpmで作動させる。
【００４５】
【表１】
2008524414.tif 000002
【００４６】
シール強度の測定に関する章で上記した条件下および装置でフィルムを製造するために、上記報告した充填および非充填ポリオレフィン組成物を使用する。
使用するシール温度および達成されるシール強度値は、以下の表2にて報告する。
【００４７】
【表２】
2008524414.tif 000003
【００４８】
比較実施例4は、50%のタルクを含むHPO-2を使用することによっては、良好な品質のフィルムを製造することが可能でないことを示す。加工の間、気泡は、微細孔があき、フィルムは、物理的一体性を欠く。
【国際調査報告】
2008524414.tif 000004
2008524414.tif 000005